(57)【要約】    【課題】本発明は、温度変化による硬さの変化が小さい研磨パッドを提供する。    【解決手段】本発明は、ポリウレタン樹脂を有する研磨パッドであって、５０℃の貯蔵弾性率に対する１００℃の貯蔵弾性率の比が、０．４１以上であり、前記ポリウレタン樹脂は、トリレンジイソシアネートに由来する第１の構成単位と、ポリテトラメチレンエーテルグリコールに由来する第２の構成単位と、３，３’−ジクロロ−４，４’−ジアミノジフェニルメタンに由来する第３の構成単位とを備えており、前記ポリウレタン樹脂を１００質量％としたときにおける、前記第１〜３の構成単位の合計含有率が、９５．０質量％以上である、研磨パッドである。【選択図】  なし【特許請求の範囲】
【請求項１】
ポリウレタン樹脂を有する研磨パッドであって、
５０℃の貯蔵弾性率に対する１００℃の貯蔵弾性率の比が、０．４１以上であり、
前記ポリウレタン樹脂は、トリレンジイソシアネートに由来する第１の構成単位と、ポリテトラメチレンエーテルグリコールに由来する第２の構成単位と、３，３’−ジクロロ−４，４’−ジアミノジフェニルメタンに由来する第３の構成単位とを備えており、
前記ポリウレタン樹脂を１００質量％としたときにおける、前記第１〜３の構成単位の合計含有率が、９５．０質量％以上である、研磨パッド。
【請求項２】
前記ポリウレタン樹脂は、ジエチレングリコールに由来する第４の構成単位を更に備える、請求項１に記載の研磨パッド。
【発明の詳細な説明】
【技術分野】
【０００１】
本発明は、研磨パッドに関する。
【背景技術】
【０００２】
被研磨物（ガラス板等）を研磨する研磨パッドとしては、ポリウレタン樹脂によって形成された研磨パッドが知られている（例えば、特許文献１等）。
【先行技術文献】
【特許文献】
【０００３】
【特許文献１】特開２００７−２５０１６６号公報
【発明の概要】
【発明が解決しようとする課題】
【０００４】
近年、研磨プロセスのスループットを向上させるために、研磨条件が苛烈化している。具体的には、研磨パッドと被研磨物との間の相対速度を高めたり、或いは、研磨圧力を高めている。
このような研磨条件の苛烈化によって、研磨時に摩擦熱が生じやすくなり、研磨パッドの温度が高まる。
その結果、研磨パッドは、摩擦熱により軟化するという問題がある。
そして、この軟化によって、被研磨物の平坦化が不十分となるといった問題や、研磨レートを十分に高めることができなくなるといった問題が生じ得る。
【０００５】
そこで、本発明は、上記問題点に鑑み、温度変化による硬さの変化が小さい研磨パッドを提供することを課題とする。
【課題を解決するための手段】
【０００６】
本発明に係る研磨パッドは、ポリウレタン樹脂を有する研磨パッドであって、
５０℃の貯蔵弾性率に対する１００℃の貯蔵弾性率の比が、０．４１以上であり、
前記ポリウレタン樹脂は、トリレンジイソシアネートに由来する第１の構成単位と、ポリテトラメチレンエーテルグリコールに由来する第２の構成単位と、３，３’−ジクロロ−４，４’−ジアミノジフェニルメタンに由来する第３の構成単位とを備えており、
前記ポリウレタン樹脂を１００質量％としたときにおける、前記第１〜３の構成単位の合計含有率が、９５．０質量％以上である。
【０００７】
斯かる研磨パッドは、前記ポリウレタン樹脂を１００質量％としたときにおける、前記第１〜３の構成単位の合計含有率が、９５．０質量％以上であることにより、５０℃の貯蔵弾性率に対する１００℃の貯蔵弾性率の比が高くなり、その結果、温度変化による硬さの変化が小さい研磨パッドとなる。
【発明の効果】
【０００８】
本発明によれば、温度変化による硬さの変化が小さい研磨パッドを提供し得る。
【発明を実施するための形態】
【０００９】
以下、発明の一実施形態について説明する。
【００１０】
まず、本実施形態に係る研磨パッドについて、ポリウレタン樹脂を含むポリウレタン樹脂発泡体である研磨パッドを例にして説明する。
【００１１】
前記ポリウレタン樹脂発泡体は、研磨面を構成している。
【００１２】
前記ポリウレタン樹脂は、活性水素を含む化合物（以下、「活性水素化合物」ともいう。）に由来する構成単位と、イソシアネート基を含む化合物（以下、「イソシアネート化合物」ともいう。）に由来する構成単位とを備える。
また、前記ポリウレタン樹脂は、末端に活性水素を有する活性水素化合物と、末端にイソシアネート基を有するイソシアネート化合物とが結合して、活性水素化合物に由来する構成単位とイソシアネート化合物に由来する構成単位とが交互に繰り返した構造となっている。
【００１３】
前記活性水素化合物は、イソシアネート基と反応し得る活性水素基を分子内に有する有機化合物である。該活性水素基としては、具体的には、ヒドロキシ基、第１級アミノ基、第２級アミノ基、チオール基などの官能基が挙げられ、前記活性水素化合物は、分子中に該官能基を１種のみ有していてもよく、分子中に該官能基を複数種有していてもよい。
【００１４】
前記活性水素化合物としては、例えば、分子中に複数のヒドロキシ基を有するポリオール化合物、分子内に複数の第１級アミノ基又は第２級アミノ基を有するポリアミン化合物などを用いることができる。
【００１５】
また、前記ポリウレタン樹脂は、前記イソシアネート化合物に由来する構成単位として、トリレンジイソシアネート（ＴＤＩ）に由来する第１の構成単位を備え、前記活性水素化合物に由来する構成単位として、ポリテトラメチレンエーテルグリコール（ＰＴＭＧ）に由来する第２の構成単位と、３，３’−ジクロロ−４，４’−ジアミノジフェニルメタン（ＭＯＣＡ）に由来する第３の構成単位とを備えることが重要である。
また、前記ポリウレタン樹脂は、前記活性水素化合物に由来する構成単位として、ジエチレングリコール（ＤＥＧ）に由来する第４の構成単位を備えることが好ましい。
【００１６】
前記ポリウレタン樹脂全体において、前記第２の構成単位に含まれるポリテトラメチレンエーテルグリコール（ＰＴＭＧ）の質量平均分子量は、好ましくは５００〜５０００、より好ましくは１０００〜３０００である。
なお、本明細書において、質量平均分子量は、ＧＰＣ（ゲル浸透クロマトグラフィー）によって測定した値を意味する。
【００１７】
また、本実施形態に係る研磨パッドでは、前記ポリウレタン樹脂を１００質量％としたときにおける、前記第１〜３の構成単位の合計含有率は、９５．０質量％以上であること、言い換えれば、９５．０〜１００．０質量％であることが重要であり、９５．０〜９８．０質量％であることが好ましい。
【００１８】
また、本実施形態に係る研磨パッドでは、前記ポリウレタン樹脂における、ＰＴＭＧのモル数に対するＭＯＣＡのモル数の比（ＭＯＣＡのモル数／ＰＴＭＧのモル数）が、好ましくは２０／８０〜８０／２０、より好ましくは３０／７０〜７０／３０、さらに好ましくは４０／６０〜６０／４０である。
さらに、本実施形態に係る研磨パッドでは、前記ポリウレタン樹脂における、ＰＴＭＧのモル数とＭＯＣＡのモル数との合計のモル数に対する、ＴＤＩのモル数の比（ＴＤＩのモル数／（ＰＴＭＧのモル数＋ＭＯＣＡのモル数））が、好ましくは２０／８０〜８０／２０、より好ましくは３０／７０〜７０／３０、さらに好ましくは４０／６０〜６０／４０である。
【００１９】
なお、「ポリウレタン樹脂を１００質量％としたときにおける、前記第１〜３の構成単位の合計含有率」、及び、上述したモル数の比は、以下のようにして求めることができる。
まず、研磨パッドを極性溶媒（重ＤＭＦ、重ＤＭＳＯ等）に溶かして溶解物を得る。次に、該溶解物を１Ｈ−ＮＭＲで分析することより、ＴＤＩ、ＰＴＭＧ、及び、ＭＯＣＡをそれぞれ定量し、「ポリウレタン樹脂を１００質量％としたときにおける、前記第１〜３の構成単位の合計含有率」、及び、上述したモル数の比を求める。
また、「ポリウレタン樹脂を１００質量％としたときにおける、ＴＤＩ、ＰＴＭＧ、及び、ＭＯＣＡの合計の含有率」の別の求め方としては、以下の方法がある。
まず、研磨パッドをメタノールで化学分解して分解物を得る。次に、該分解物をゲル浸透クロマトグラフィー（ＧＰＣ）や高速液体クロマトグラフィー（ＨＰＬＣ）等で分画し、各分取物を１Ｈ−ＮＭＲ又はＧＣ−ＭＳで分析することより、ＴＤＩ、ＰＴＭＧ、及び、ＭＯＣＡをそれぞれ定量し、「ポリウレタン樹脂を１００質量％としたときにおける、前記第１〜３の構成単位の合計含有率」、及び、上述したモル数の比を求める。
【００２０】
本実施形態に係る研磨パッド（ポリウレタン樹脂発泡体）では、５０℃の貯蔵弾性率に対する１００℃の貯蔵弾性率の比が、０．４１以上であることが重要であり、０．４３〜１．００であることが好ましく、０．４５〜０．９０であることがより好ましい。
【００２１】
なお、前記貯蔵弾性率は、ＪＩＳ  Ｋ７２４４−４：１９９９「プラスチック−動的機械特性の試験方法−第４部：引張振動−非共振法」に従って、引張貯蔵弾性率として測定することができる。
具体的には、貯蔵弾性率を以下の条件で測定することができる。
【００２２】
＜貯蔵弾性率の測定条件＞
測定装置：ＳＩＩナノテクノロジー製、動的粘弾性測定装置ＤＭＳ６１００
周波数：１Ｈｚ
初期荷重：３００ｍＮ
測定モード：引張り・正弦波制御モード
温度：１０〜１３０℃
昇温：５℃／ｍｉｎ
【００２３】
前記ポリウレタン樹脂は、前記活性水素化合物に由来する構成単位として、ポリテトラメチレンエーテルグリコール（ＰＴＭＧ）や前記ジエチレングリコール（ＤＥＧ）以外のポリオール化合物に由来する構成単位を備えてもよい。
前記ポリオール化合物としては、ポリオールモノマー、ポリオールポリマーが挙げられる。
【００２４】
前記ポリオールモノマーとしては、例えば、直鎖脂肪族グリコール、分岐脂肪族グリコール、脂環族ジオール、多官能ポリオール等が挙げられる。
【００２５】
前記直鎖脂肪族グリコールとしては、例えば、１，４−ベンゼンジメタノール、１，４−ビス（２−ヒドロキシエトキシ）ベンゼン、エチレングリコール、プロピレングリコール、１，３−プロパンジオール、１，３−ブタンジオール、１，５−ペンタンジオール、３−メチル−１，５−ペンタンジオール、１，６−ヘキサンジオール、１，８−オクタンジオール、１，９−ノナンジオール等が挙げられる。
【００２６】
前記分岐脂肪族グリコールとしては、例えば、ネオペンチルグリコール、３−メチル−１，５−ペンタンジオール、２−メチル−１，３−プロパンジオール、２−ブチル−２−エチル−１，３−プロパンジオール、２−メチル−１，８−オクタンジオール等が挙げられる。
【００２７】
前記脂環族ジオールとしては、例えば、１，４−シクロヘキサンジオール、１，４−シクロヘキサンジメタノール、水添加ビスフェノールＡ等が挙げられる。
【００２８】
前記多官能ポリオールとしては、例えば、グリセリン、トリメチロールプロパン、トリブチロールプロパン、ペンタエリスリトール、ソルビトール等が挙げられる。
【００２９】
前記ポリオールポリマーとしては、例えば、ポリエステルポリオール、ポリエステルポリカーボネートポリオール、ポリエーテルポリオール、ポリカーボネートポリオール等が挙げられる。
なお、ポリオールポリマーとしては、ヒドロキシ基を分子中に３以上有する多官能ポリオールポリマーも挙げられる。
【００３０】
前記ポリエステルポリオールとしては、例えば、ポリエチレンアジペートグリコール、ポリブチレンアジペートグリコール、ポリカプロラクトンポリオール、ポリヘキサメチレンアジペートグリコール等が挙げられる。
【００３１】
前記ポリエステルポリカーボネートポリオールとしては、例えば、ポリエステルグリコール（例えば、ポリカプロラクトンポリオール等）とアルキレンカーボネートとの反応生成物が挙げられ、また、エチレンカーボネートを多価アルコールと反応させて得られた反応混合物をさらに有機ジカルボン酸と反応させた反応生成物も挙げられる。
【００３２】
前記ポリエーテルポリオールとしては、例えば、ポリプロピレングリコール（ＰＰＧ）、ポリエチレングリコール（ＰＥＧ）、エチレンオキサイド付加ポリプロピレンポリオール等が挙げられる。
【００３３】
前記ポリカーボネートポリオールとしては、例えば、ジオールと、ホスゲン、ジアリルカーボネート（例えばジフェニルカーボネート）又は環式カーボネート（例えばプロピレンカーボネート）との反応生成物などが挙げられる。
該ジオールとしては、例えば、１，３−プロパンジオール、１，４−ブタンジオール、１，６−ヘキサンジオール、ジエチレングリコール、ポリエチレングリコール、ポリプロピレングリコール、ポリテトラメチレンエーテルグリコール等が挙げられる。
【００３４】
前記ポリオール化合物としては、例えば、トリエチレングリコール、テトラエチレングリコール、ジプロピレングリコール、トリプロピレングリコール、分子量４００以下のポリエチレングリコール等も挙げられる。
【００３５】
前記ポリウレタン樹脂は、前記活性水素化合物に由来する構成単位として、３，３’−ジクロロ−４，４’−ジアミノジフェニルメタン（ＭＯＣＡ）以外のポリアミン化合物に由来する構成単位を備えてもよい。
【００３６】
前記ポリアミン化合物としては、例えば、４，４’−メチレンジアニリン、トリメチレン  ビス（４−アミノベンゾアート）、２−メチル４，６−ビス（メチルチオ）ベンゼン−１，３−ジアミン、２−メチル４，６−ビス（メチルチオ）−１，５−ベンゼンジアミン、２，６−ジクロロ−ｐ−フェニレンジアミン、４，４’−メチレンビス（２，３−ジクロロアニリン）、３，５−ビス（メチルチオ）−２，４−トルエンジアミン、３，５−ビス（メチルチオ）−２，６−トルエンジアミン、３，５−ジエチルトルエン−２，４−ジアミン、３，５−ジエチルトルエン−２，６−ジアミン、トリメチレングリコール−ジ−ｐ−アミノベンゾエート、１，２−ビス（２−アミノフェニルチオ）エタン、４，４’−ジアミノ−３，３’−ジエチル−５，５’−ジメチルジフェニルメタン等が挙げられる。
【００３７】
前記ポリウレタン樹脂は、前記イソシアネート化合物に由来する構成単位として、トリレンジイソシアネート（ＴＤＩ）以外のポリイソシアネート化合物に由来する構成単位を備えてもよい。
前記ポリイソシアネート化合物としては、ポリイソシアネートモノマー、ポリイソシアネートポリマーが挙げられる。
【００３８】
前記ポリイソシアネートモノマーとしては、例えば、芳香族ジイソシアネート、脂肪族ジイソシアネート、脂環族ジイソシアネートなどが挙げられる。
【００３９】
前記芳香族ジイソシアネートとしては、例えば、１，５−ナフタレンジイソシアネート、キシリレンジイソシアネート、１，３−フェニレンジイソシアネート、１，４−フェニレンジイソシアネートが挙げられる。また、前記芳香族ジイソシアネートとしては、ジフェニルメタンジイソシアネート（ＭＤＩ）、ジフェニルメタンジイソシアネート（ＭＤＩ）の変性物なども挙げられる。
【００４０】
ジフェニルメタンジイソシアネート（ＭＤＩ）の変性物としては、例えば、カルボジイミド変性物、ウレタン変性物、アロファネート変性物、ウレア変性物、ビウレット変性物、イソシアヌレート変性物、オキサゾリドン変性物等が挙げられる。斯かる変性物としては、具体的には、例えば、カルボジイミド変性ジフェニルメタンジイソシアネート（カルボジイミド変性ＭＤＩ）が挙げられる。
【００４１】
前記脂肪族ジイソシアネートとしては、例えば、エチレンジイソシアネート、２，２，４−トリメチルヘキサメチレンジイソシアネート、ヘキサメチレンジイソシアネート（ＨＤＩ）などが挙げられる。
【００４２】
前記脂環族ジイソシアネートとしては、例えば、１，４−シクロヘキサンジイソシアネート、４，４’−ジシクロへキシルメタンジイソシアネート、イソホロンジイソシアネート、ノルボルナンジイソシアネート、メチレンビス（４，１−シクロヘキシレン）＝ジイソシアネートなどが挙げられる。
【００４３】
前記ポリイソシアネートポリマーとしては、ポリオールと、芳香族ジイソシアネート、脂肪族ジイソシアネート、脂環族ジイソシアネートの少なくとも何れかのジイソシアネートが結合されてなるポリマー等が挙げられる。
【００４４】
本実施形態に係る研磨パッドで研磨する被研磨物としては、例えば、ガラス板、シリコンウェーハ等が挙げられる。
前記シリコンウェーハとしては、シリコン層と、テトラエトキシシラン（ＴＥＯＳ）層とが積層され、テトラエトキシシラン（ＴＥＯＳ）層が表面を構成する層となっているシリコンウェーハなどが挙げられる。前記被研磨物が、テトラエトキシシラン（ＴＥＯＳ）層を有するシリコンウェーハである場合には、例えば、テトラエトキシシラン（ＴＥＯＳ）層が研磨される面となる。
【００４５】
この種の研磨パッドを用いて被研磨物を研磨する際には、研磨レートの向上が求められるため、研磨パッドと被研磨物との間の相対速度が高めたり、或いは、研磨圧力が高められたりしている。
その結果、研磨パッドと被研磨物との摩擦熱により、研磨パッドは、被研磨物と接する表面が高温（例えば、７０℃以上、場合によっては８０℃以上、更には１００℃以上）となるような環境下で被研磨物を研磨するのに用いられることがある。
本実施形態に係る研磨パッドは、このような高温の環境下でも、上述した構成を有することで、硬さが低下し難いものとなる。
【００４６】
本実施形態に係る研磨パッドは、上記の如く構成されているが、次に、本実施形態に係る研磨パッドの製造方法について説明する。
【００４７】
本実施形態に係る研磨パッドの製造方法では、ポリウレタン樹脂を含む研磨パッドを得る。
また、本実施形態に係る研磨パッドの製造方法では、活性水素を含む化合物と、イソシアネート基を含む化合物とを結合させることにより前記ポリウレタン樹脂を得る。
具体的には、本実施形態に係る研磨パッドの製造方法では、トリレンジイソシアネート（ＴＤＩ）に由来する構成単位、及び、ポリテトラメチレンエーテルグリコール（ＰＴＭＧ）に由来する構成単位を有するウレタンプレポリマー（末端基としてイソシアネートを有するウレタンプレポリマー）と、３，３’−ジクロロ−４，４’−ジアミノジフェニルメタン（ＭＯＣＡ）とを混合して混合物を得、該混合物を重合させることにより、ポリウレタン樹脂を得る。
【００４８】
前記ウレタンプレポリマーは、ジエチレングリコール（ＤＥＧ）に由来する構成単位を更に有することが好ましい。
前記ウレタンプレポリマーが、ジエチレングリコール（ＤＥＧ）に由来する構成単位を有することにより、ウレタンプレポリマーとＭＯＣＡとを混合させた際に、この混合物が増粘し難くなり、その結果、ポリウレタン樹脂が均一性に優れたものとなるという利点がある。また、後述するように、この混合物が発泡剤も含む場合には、前記ウレタンプレポリマーが、ジエチレングリコール（ＤＥＧ）に由来する構成単位を有することにより、ウレタンプレポリマーとＭＯＣＡとを混合させた際に、発泡剤が発泡し易くなるという利点もある。
【００４９】
さらに、前記混合物は、発泡剤を含んでもよい。この場合には、混合物を重合発泡させることで、ポリウレタン樹脂を含むポリウレタン樹脂発泡体を得る。
【００５０】
前記発泡剤としては、前記ポリウレタン樹脂発泡体が成形される際に、気体を発生させて気泡となり、前記ポリウレタン樹脂発泡体中に気泡を形成させるものであれば特に限定されるものではなく、例えば、加熱により分解してガスを発生させる有機化学発泡剤、沸点が−５〜７０℃の低沸点炭化水素、ハロゲン化炭化水素、水、液化炭酸ガスなどを単独でまたは組み合わせて用いることができる。
【００５１】
前記有機化学発泡剤としては、例えば、アゾ系化合物、ニトロソ化合物、スルホニルヒドラジド化合物等が挙げられる。
前記アゾ系化合物としては、例えば、アゾジカルボンアミド、アゾビスイソブチロニトリル、ジアゾアミノベンゼン、アゾジカルボン酸バリウム等が挙げられる。
前記ニトロソ化合物としては、例えば、Ｎ，Ｎ’−ジニトロソペンタメチレンテトラミン、Ｎ，Ｎ’−ジニトロソ−Ｎ，Ｎ’−ジメチルテレフタルアミド等が挙げられる。
前記スルホニルヒドラジド化合物としては、ｐ，ｐ’−オキシビス（ベンゼンスルホニルヒドラジド）、ｐ−トルエンスルホニルヒドラジド等が挙げられる。
前記低沸点炭化水素としては、例えば、ブタン、ペンタン、シクロペンタンなどが挙げられる。
前記ハロゲン化炭化水素としては、塩化メチレン、ＨＦＣ（ハイドロフルオロカーボン類）等が挙げられる。
【００５２】
また、前記発泡剤は、加熱膨張性球状体であってもよい。該加熱膨張性球状体の粒径は、例えば、２〜１００μｍである。該加熱膨張性球状体は、熱可塑性樹脂で形成された中空体と、中空体の中空部分に設けられた液状の炭化水素とを備える。
【００５３】
本実施形態に係る研磨パッドは、上記のように構成されているので、以下の利点を有するものである。
【００５４】
即ち、本実施形態に係る研磨パッドは、ポリウレタン樹脂を有する研磨パッドである。
また、本実施形態に係る研磨パッドについて、５０℃の貯蔵弾性率に対する１００℃の貯蔵弾性率の比が、０．４１以上である。
前記ポリウレタン樹脂は、トリレンジイソシアネート（ＴＤＩ）に由来する第１の構成単位と、ポリテトラメチレンエーテルグリコール（ＰＴＭＧ）に由来する第２の構成単位と、３，３’−ジクロロ−４，４’−ジアミノジフェニルメタン（ＭＯＣＡ）に由来する第３の構成単位とを備える。
前記ポリウレタン樹脂を１００質量％としたときにおける、前記第１〜３の構成単位の合計含有率は、９５．０質量％以上である。
【００５５】
斯かる研磨パッドは、前記ポリウレタン樹脂を１００質量％としたときにおける、前記第１〜３の構成単位の合計含有率が、９５．０質量％以上であることにより、５０℃の貯蔵弾性率に対する１００℃の貯蔵弾性率の比が高くなり、その結果、温度変化による硬さの変化が小さい研磨パッドとなる。
【００５６】
斯かる研磨パッドは、前記ポリウレタン樹脂を１００質量％としたときにおける、前記第１〜３の構成単位の合計含有率が、９５．０質量％以上であることにより、温度変化による硬さの変化が小さくなるのは、以下のメカニズムによるものと思われる。
ＴＤＩ及びＭＯＣＡは、ベンゼン環を有し、ポリウレタン樹脂においてハードセグメントを構成する。
一方で、ＰＴＭＧは、ポリウレタン樹脂においてソフトセグメントを構成する。
ここで、斯かる研磨パッドは、ＴＤＩ、ＰＴＭＧ、及び、ＭＯＣＡの３成分のみで前記ポリウレタン樹脂全体の９５．０質量％以上を占めており、ハードセグメントを構成するＴＤＩ及びＭＯＣＡが結晶化しやすくなる。
その結果、斯かる研磨パッドは、温度変化による硬さの変化が小さくなっていると考えられる。
【００５７】
なお、本発明に係る研磨パッドは、本実施形態に限定されるものではない。また、本発明に係る研磨パッド、上記した作用効果に限定されるものでもない。本発明に係る研磨パッドは、本発明の要旨を逸脱しない範囲で種々の変更が可能である。
【００５８】
すなわち、本実施形態に係る研磨パッドは、前記混合物に発泡剤を含有させて形成されてなるが、撹拌により前記混合物に空気を混入させて形成されてもよい。
【００５９】
また、本実施形態に係る研磨パッドは、ポリウレタン樹脂発泡体であるが、発泡されていなくてもよい。
さらに、本発明に係る研磨パッドは、前記混合物に微小中空体を含有させて形成されてもよい。
【実施例】
【００６０】
次に、実施例及び比較例を挙げて本発明についてさらに具体的に説明する。
【００６１】
以下の材料を用いた。
＜主剤＞
・主剤１：トリレンジイソシアネート（ＴＤＩ）、ポリテトラメチレンエーテルグリコール（ＰＴＭＧ）、及び、ジエチレングリコール（ＤＥＧ）を反応させることで得られるウレタンプレポリマー（末端基としてイソシアネートを有するウレタンプレポリマー）（ＮＣＯ％：９．６％）
・主剤２：トリレンジイソシアネート（ＴＤＩ）、ポリテトラメチレンエーテルグリコール（ＰＴＭＧ）、及び、ジエチレングリコール（ＤＥＧ）を反応させることで得られるウレタンプレポリマー（末端基としてイソシアネートを有するウレタンプレポリマー）（ＮＣＯ％：９．５％）
・主剤３：トリレンジイソシアネート（ＴＤＩ）、ポリテトラメチレンエーテルグリコール（ＰＴＭＧ）、及び、ジエチレングリコール（ＤＥＧ）を反応させることで得られるウレタンプレポリマー（末端基としてイソシアネートを有するウレタンプレポリマー）（ＮＣＯ％：８．４％）
【００６２】
＜硬化剤＞
・３，３’−ジクロロ−４，４’−ジアミノジフェニルメタン（ＭＯＣＡ）
【００６３】
＜発泡剤＞
・加熱膨張性球状体の発泡剤（殻：熱可塑性高分子、内部：炭化水素）
【００６４】
（実施例１）
下記表１に示す主剤及び発泡剤をこの表に示す温度にしてからこの表の配合割合で混合して、第１混合物を得た。
次に、この表に示す硬化剤をこの表に示す温度にしてから第１混合物にこの表の配合割合で混合し６０秒間撹拌させることにより、ある程度重合した第２混合物を得た。
そして、第２混合物を１００℃で１０時間加熱することにより重合し発泡させること（養生）により、ポリウレタン樹脂を含むポリウレタン樹脂発泡体を得た。
次に、該ポリウレタン樹脂発泡体をスライスして研磨パッドを得た。
なお、該研磨パッドでは、ポリウレタン樹脂を１００質量％としたときにおける、第１〜３の構成単位の合計含有率が、９５．１質量％であった。
また、該研磨パッド（ポリウレタン樹脂発泡体）では、５０℃の貯蔵弾性率に対する１００℃の貯蔵弾性率の比が、０．４７であった。
【００６５】
【表１】
2019030921.tif 000002
【００６６】
（比較例１）
下記表２に示す主剤及び発泡剤をこの表に示す温度にしてからこの表の配合割合で混合して、第１混合物を得た。
次に、この表に示す硬化剤をこの表に示す温度にしてから第１混合物にこの表の配合割合で混合し６０秒間撹拌させることにより、ある程度重合した第２混合物を得た。
そして、第２混合物を１００℃で１０時間加熱することにより重合し発泡させること（養生）により、ポリウレタン樹脂を含むポリウレタン樹脂発泡体を得た。
次に、該ポリウレタン樹脂発泡体をスライスして研磨パッドを得た。
なお、該研磨パッドでは、ポリウレタン樹脂を１００質量％としたときにおける、第１〜３の構成単位の合計含有率が、９４．５質量％であった。
また、該研磨パッド（ポリウレタン樹脂発泡体）では、５０℃の貯蔵弾性率に対する１００℃の貯蔵弾性率の比が、０．４０であった。
【００６７】
【表２】
2019030921.tif 000003
【００６８】
（比較例２）
下記表３に示す主剤及び発泡剤をこの表に示す温度にしてからこの表の配合割合で混合して、第１混合物を得た。
次に、この表に示す硬化剤をこの表に示す温度にしてから第１混合物にこの表の配合割合で混合し６０秒間撹拌させることにより、ある程度重合した第２混合物を得た。
そして、第２混合物を１００℃で１０時間加熱することにより重合し発泡させること（養生）により、ポリウレタン樹脂を含むポリウレタン樹脂発泡体を得た。
次に、該ポリウレタン樹脂発泡体をスライスして研磨パッドを得た。
なお、該研磨パッドでは、ポリウレタン樹脂を１００質量％としたときにおける、第１〜３の構成単位の合計含有率が、９４．５質量％であった。
また、該研磨パッド（ポリウレタン樹脂発泡体）では、５０℃の貯蔵弾性率に対する１００℃の貯蔵弾性率の比が、０．２６であった。
【００６９】
【表３】
2019030921.tif 000004
【００７０】
各研磨パッドによる研磨レートを測定した。
研磨レートは以下の研磨条件で測定した。
【００７１】
＜研磨条件＞
被研磨物：直径２．５インチの円盤状のガラス板
研磨装置：エコメット４（Ｂｕｅｈｌｅｒ社製）
研磨用スラリー：酸化セリウム微粒子を水に分散した分散液（酸化セリウム微粒子の濃度：７質量％）
定盤速度：１２０ｒｐｍ
研磨荷重面圧：４００ｇｆ/ｃｍ２
研磨用スラリーの流量：１００ｍｌ／ｍｉｎ
研磨時間：１０ｍｉｎ
【００７２】
結果を表４に示す。
【００７３】
【表４】
2019030921.tif 000005
【００７４】
以上より、実施例１の研磨パッドでは、比較例１、２の研磨パッドに比べて、研磨レートが高かった。